(57)【要約】【課題】  磁気記録媒体の周波数特性を簡単な構成によって普遍的に評価することができる磁気記録媒体の評価方法を提供する。【解決手段】  複数種類の周波数によって磁気記録媒体に信号を記録し、磁気記録媒体に記録された信号を複数種類の周波数ごとに再生し（Ｓ１）、複数種類の周波数ごとに再生された信号のレベルに基づいて再生出力の周波数スペクトラムＣ１を測定して（Ｓ２）、パーシャルレスポンス方式の磁気記録再生装置によって信号が記録再生される磁気記録媒体の特性を評価するための磁気記録媒体の評価方法であって、パーシャルレスポンスの伝達関数に基づいて予め定められた周波数スペクトラムＣ２と周波数スペクトラムＣ１との間の差の２Ｔ以上１Ｔ以下の周波数区間における最大値を算出し（Ｓ３）、この算出結果に基づいて磁気記録媒体の記録再生特性を評価する（Ｓ４）。【選択図】  図１
2005174398.tif 000002
【特許請求の範囲】
【請求項１】
複数種類の周波数によって前記磁気記録媒体に信号を記録し、
前記磁気記録媒体に記録された前記信号を前記複数種類の周波数ごとに再生し、
前記磁気記録媒体から前記複数種類の周波数ごとに再生された前記信号のレベルに基づいて前記磁気記録媒体からの再生出力の第１周波数スペクトラムを測定して、パーシャルレスポンス方式に従った磁気記録再生装置によって信号が記録再生される磁気記録媒体の電磁変換特性を評価する磁気記録媒体の評価方法において、
パーシャルレスポンスの伝達関数に基づいて予め定められた第２周波数スペクトラムと前記第１周波数スペクトラムとの間の差の２Ｔ以上１Ｔ以下の周波数区間における最大値を算出し、
前記算出結果に基づいて前記磁気記録媒体の前記記録再生特性を評価することを特徴とする磁気記録媒体の評価方法。
【請求項２】
前記第１および前記第２周波数スペクトルは、最大値によって規格化されている請求項１に記載の磁気記録媒体の評価方法。
【請求項３】
前記第２周波数スペクトルは、ＰＲ４の周波数スペクトルである請求項１に記載の磁気記録媒体の評価方法。
【請求項４】
前記第２周波数スペクトルは、ＥＰＲ４の周波数スペクトルである請求項１に記載の磁気記録媒体の評価方法。
【請求項５】
前記第２周波数スペクトルは、Ｅ2ＰＲ４の周波数スペクトルである請求項１に記載の磁気記録媒体の評価方法。
【請求項６】
前記磁気記録媒体は、磁気テープである請求項１に記載の磁気記録媒体の評価方法。
【発明の詳細な説明】
【技術分野】
【０００１】
本発明は磁気記録媒体の評価方法に関し、特にパーシャルレスポンス方式を用いて高線記録密度で使用する磁気記録媒体の電磁変換特性の評価方法に関する。
【背景技術】
【０００２】
ピーク検出方式を用いた従来の磁気記録装置においては、磁気記録媒体の記録容量を増大させるために線記録密度を上げようとすると、再生信号のＳ／Ｎ比および分解能が低下するため十分なエラーレートを得ることができないという問題があった。この問題を解決するために、近年パーシャルレスポンス方式が用いられるようになってきた。
【０００３】
このパーシャルレスポンス方式では、記録・再生系の全体を所定の伝達関数でモデル化することにより、再生波形に基づいて記録データを予測することができる。従ってパーシャルレスポンス方式では、磁気記録媒体の電磁変換特性を含めた記録再生系の全体の伝達関数すなわち周波数特性を、所定の伝達関数のモデル通りにいかに合わせるかが重要である。このためパーシャルレスポンス方式に従った磁気記録装置では、再生回路中に設けたイコライザによって記録・再生系全体の周波数特性を調整する。
【０００４】
このようなパーシャルレスポンス方式のうち、磁気記録装置用として代表的なＰＲ４の周波数スペクトラムＣ２を図７に示す。周波数スペクトラムＣ２では、２０ＭＨｚの１Ｔ周波数に近い高周波側の強度が抑制されているので、ピーク検出方式に比べて磁気テープの高周波特性に対する負担が軽減されている。それでも、図７に示す実際の磁気テープの周波数スペクトラムＣ１との間の差は小さくなく、特に１０ＭＨｚの２Ｔ周波数から２０ＭＨｚの１Ｔ周波数にかけての周波数領域では、周波数スペクトラムＣ２と周波数スペクトラムＣ１との間にかなり大きな差がある。そのため、波形等価に必要なイコライザによる補正量は、２Ｔ周波数から１Ｔ周波数の周波数帯域において特に大きくなる。
【０００５】
なお、図７に示したＰＲ４の周波数スペクトラムＣ２と実際の磁気テープの周波数スペクトラムＣ１は、それぞれの最大値で規格化してある。最大値で規格化するのは、汎用の記録再生アンプ等の比較的簡便な装置さえあればこれらの指標を測定できるためである。
【０００６】
もし最終的なシステムとしての性能であるエラーレート自体を測定しようとすると、ディジタルデータの生成および処理を行うための大規模な専用回路が必要になるので、システムの仕様も定まらない開発段階でエラーレート自体を測定する測定装置を構築するのは極めて困難である。
【特許文献１】特開平８−１４７８８７号公報
【特許文献２】特開平９−７３０１号公報
【発明の開示】
【発明が解決しようとする課題】
【０００７】
パーシャルレスポンス方式の磁気記録装置においては、磁気記録媒体の電磁変換特性が所定の伝達関数すなわち所定の周波数特性に等価しやすい特性であるか否かが重要となる。具体的には、波形等価のために必要な高域の補正量があまりにも大きくなると、ノイズの増加によるＳ／Ｎ比の低下を招き、ひいてはエラーレートの悪化を招く。また補正を行うためのイコライザーアンプの設計も難しくなる。一方、補正量を抑えるために線記録密度を下げるのは記録容量の点から好ましくない。
【０００８】
このような観点からは、Ｓ／Ｎ比、分解能あるいはＤ５０といった従来の評価方法だけでは磁気記録媒体の周波数特性を十分に把握することができないという問題があった。
【０００９】
すなわち分解能およびＤ５０は周波数特性と相関の強い指標ではあるが、これらの分解能およびＤ５０の数値によっては、磁気記録媒体の周波数特性がパーシャルレスポンスの理想周波数特性に近いか否かを定量的に知ることはできない。さらにパーシャルレスポンスの理想周波数特性自体が、ＰＲ４およびＥＰＲ４等のパーシャルレスポンスのクラスおよび最大線記録密度に応じて変わってしまうので、分解能およびＤ５０によっては磁気記録媒体の周波数特性を普遍的に評価することができない。
【００１０】
また、エラーレート自体を測定するためには、前述したような大規模な専用回路に加えてビタビ復号器などの非常に高度な信号処理を行う専用回路も必要になるので、評価装置の構築は非常に困難である。
【００１１】
本発明の目的は、磁気記録媒体の周波数特性を簡単な構成によって普遍的に評価することができる磁気記録媒体の評価方法を提供することにある。
【課題を解決するための手段】
【００１２】
本発明に係る磁気記録媒体の評価方法は、複数種類の周波数によって前記磁気記録媒体に信号を記録し、前記磁気記録媒体に記録された前記信号を前記複数種類の周波数ごとに再生し、前記磁気記録媒体から前記複数種類の周波数ごとに再生された前記信号のレベルに基づいて前記磁気記録媒体からの再生出力の第１周波数スペクトラムを測定して、パーシャルレスポンス方式に従った磁気記録再生装置によって信号が記録再生される磁気記録媒体の電磁変換特性を評価する磁気記録媒体の評価方法において、パーシャルレスポンスの伝達関数に基づいて予め定められた第２周波数スペクトラムと前記第１周波数スペクトラムとの間の差の２Ｔ以上１Ｔ以下の周波数区間における最大値を算出し、前記算出結果に基づいて前記磁気記録媒体の前記記録再生特性を評価することを特徴とする。
【発明の効果】
【００１３】
本発明によれば、磁気記録媒体の周波数特性を簡単な構成によって普遍的に評価することができる磁気記録媒体の評価方法を提供することができる。
【発明を実施するための最良の形態】
【００１４】
本実施の形態に係る磁気記録媒体の評価方法においては、パーシャルレスポンスの伝達関数に基づいて予め定められた第２周波数スペクトラムと、磁気記録媒体からの再生出力の第１周波数スペクトラムとの間の差の２Ｔ以上１Ｔ以下の周波数区間における最大値を算出し、その算出結果に基づいて磁気記録媒体の前記記録再生特性を評価する。このため、パーシャルレスポンス方式における理想周波数特性と磁気記録媒体の周波数特性との間の差異を直接、定量的に評価することができる。
【００１５】
この実施の形態では、前記第１および前記第２周波数スペクトルは、最大値によって規格化されていることが好ましい。
【００１６】
前記第２周波数スペクトルは、ＰＲ４の周波数スペクトルであることが好ましい。
【００１７】
前記第２周波数スペクトルは、ＥＰＲ４の周波数スペクトルであることが好ましい。
【００１８】
前記第２周波数スペクトルは、Ｅ2ＰＲ４の周波数スペクトルであることが好ましい。
【００１９】
前記磁気記録媒体は、磁気テープであることが好ましい。
【００２０】
以下、図面を参照して本発明の実施の形態を説明する。
【００２１】
（実施の形態１）
図１は実施の形態１に係る磁気記録媒体の評価方法の手順を示すフローチャートであり、図２は実施の形態１に係る磁気記録媒体の評価方法を説明するための磁気テープの周波数スペクトラムＣ１とＰＲ４の周波数スペクトラムＣ２とを示すグラフである。
【００２２】
保磁力２６８０（Ｏｅ）、磁化量４．０（ｍｅｍｕ／ｃｍ）および表面粗度Ｒａ３．６（ｎｍ）の磁気テープの周波数特性を、ドラムテスタを用いて測定した。このドラムテスタの回転ドラムの外周には磁気テープの幅に合わせた溝が形成されており、この溝に沿って磁気テープを回転ドラムに巻き付けた後、回転ドラムの中心部分に設けられた張力付与機構に磁気テープの終端を固定する。張力付与機構は、巻き付けた磁気テープにシワ等が発生しないような適当な張力を加えて調整した。
【００２３】
書込み用誘導型ヘッドおよび再生用ＭＲヘッドは、回転ドラムに対して互いに異なる位置に設置されており、各ヘッドの取付け台座に組み込まれたステージ類によってトラック位置およびヘッド姿勢を調整できるようになっている。この調整機構によって、記録および再生のためのトラック位置合わせを行うとともに、良好な再生出力が得られるようにヘッド姿勢を調整した。なお再生用ＭＲヘッドのシールド間距離は０．１７μｍのものを使用した。
【００２４】
実施の形態１では、１Ｔ周波数を２０ＭＨｚ、最大線記録密度で約３００ｋｆｃｉにすることとした。従って信号を書込むときは、ファンクションジェネレータにより２０ＭＨｚの矩形波を記録再生アンプに入力し、相対速度が１．７ｍ／ｓｅｃとなるようドラムを回転させながら書込みヘッドによって書込んだ。再生は、ＭＲヘッドからの出力を記録再生アンプで増幅した後、スペクトラムアナライザーによって信号レベルを計測した。
【００２５】
ここで、「１Ｔ周波数」とは、データ列１ビットが占有する時間間隔に対応する各ビットセルごとに磁化反転がある時の再生波形の周波数を意味する。そして「２Ｔ周波数」とは、２ビットセルごとに磁化反転がある時の再生波形の周波数を意味する。
【００２６】
次にファンクションジェネレータの周波数を１６．６６ＭＨｚに下げて信号を書込み、同様にしてＭＲヘッドからの再生信号レベルを測定した。以下同様にして１３．３３ＭＨｚ、１０ＭＨｚ、６．６６ＭＨｚ、５ＭＨｚおよび３．３３ＭＨｚの各再生信号レベルを測定した（ステップＳ１）。
【００２７】
そして、得られた磁気テープ再生出力のデータを最大値が０ｄＢとなるように規格化して図２に示す周波数スペクトラムＣ１を得た（ステップＳ２）。
【００２８】
次にパーシャルレスポンスのうち、磁気記録でよく使われる図２に示すＰＲ４の周波数スペクトラムＣ２を求める方法を説明する。
【００２９】
ＰＲ４の伝達関数は下記の（式１）で与えられる。
【００３０】
Ｇ（Ｄ）＝１−Ｄ2［Ｄ＝ｅ-jωT］      （式１）
ここでＴはビットセルタイムを表す。実施の形態１の場合はＴ−１＝４０ＭＨｚである。従って、ＰＲ４のパワースペクトラムは下記の（式２）で表される。
【００３１】
｜Ｇ（ω）｜＝２×ｓｉｎωＴ          （式２）
この式（２）によって得られるパワースペクトラムを、最大値が０ｄＢになるように規格化すると、図２に示すＰＲ４の周波数スペクトラムＣ２が得られる。
【００３２】
実際に測定した磁気テープの周波数特性データと、各測定点の周波数から式（２）で求めたＰＲ４の振幅値と、これらの差異とを表１に示す。
【００３３】
【表１】
2005174398.tif 000003
【００３４】
この場合の１Ｔ周波数は２０ＭＨｚ、２Ｔ周波数は１０ＭＨｚなので、２Ｔ周波数以上１Ｔ周波数以下の周波数区間における最大差を以下のように求める。
【００３５】
２Ｔ周波数の１０ＭＨｚでは規格化された周波数スペクトラムＣ１が−４．６ｄＢ、規格化された周波数スペクトラムＣ２が−０．０ｄＢであるから、（周波数スペクトラムＣ２）−（周波数スペクトラムＣ１）は４．６ｄＢとなる。同様にして、１３．３３ＭＨｚでは（周波数スペクトラムＣ２）−（周波数スペクトラムＣ１）は８．３ｄＢとなり、１６．６６ｄＢでは９．９ｄＢとなり、１Ｔ周波数の２０ＭＨｚでは（周波数スペクトラムＣ２）−（周波数スペクトラムＣ１）は−７．８ｄＢとなる。従って、２Ｔ周波数（１０ＭＨｚ）以上１Ｔ周波数（２０ＭＨｚ）以下の周波数区間における（周波数スペクトラムＣ２）−（周波数スペクトラムＣ１）の最大値Ｌ１は、１６．６６ＭＨｚにおける９．９ｄＢとなる（ステップＳ３）。
【００３６】
そして、この最大値の算出結果に基づいて周波数スペクトラムＣ１の電磁変換特性を有する磁気テープを評価する（ステップＳ４）。具体的には、例えば実施の形態１による評価で得られる（周波数スペクトラムＣ２）−（周波数スペクトラムＣ１）の最大値が１０ｄＢを超えると、波形等価の際のＳ／Ｎ比の低下によりエラーレートの劣化が顕著になり、２０ｄＢ以上では実用に耐えなくなる。一方、（周波数スペクトラムＣ２）−（周波数スペクトラムＣ１）の最大値が０ｄＢよりも小さくなるとエラーレートは非常に良くなるが、磁気記録装置側の観点からは線記録密度を上げて記録容量を増やす余裕があることになり、磁気記録媒体側の観点からは電磁変換特性を下げて耐久性等を上げる余裕があることになる。従って、磁気記録システムの記録容量および信頼性などの観点から総合的に見ると（周波数スペクトラムＣ２）−（周波数スペクトラムＣ１）の最大値が０ｄＢ以上２０ｄＢ以下になるようにするのがバランスの良い設計ということになる。
【００３７】
図３は、実施の形態１に係る（周波数スペクトラムＣ２）−（周波数スペクトラムＣ１）の最大値と、バイトエラーレート（Ｂｙｔｅ  Ｅｒｒｏｒ  Ｒａｔｅ）の変化量との間の関係の一例を示すグラフである。（周波数スペクトラムＣ２）−（周波数スペクトラムＣ１）の最大値が２０ｄＢ増加すると、バイトエラーレートは約４桁上昇し、磁気記録システムとしては許容限度ぎりぎりと推定される。
【００３８】
このような評価方法によれば、パーシャルレスポンス方式の磁気記録装置において、磁気記録媒体の特性が所定の伝達関数すなわち所定の周波数特性に等価しやすいか否かを定量的に評価できる。
【００３９】
以上のように本実施の形態によれば、パーシャルレスポンスの伝達関数に基づいて予め定められた周波数スペクトラムＣ２と、磁気記録媒体からの再生出力の周波数スペクトラムＣ１との間の差の２Ｔ周波数以上１Ｔ周波数以下の周波数区間における最大値を算出し、その算出結果に基づいて磁気記録媒体の前記記録再生特性を評価する。このため、パーシャルレスポンス方式における理想周波数特性と磁気記録媒体の周波数特性との間の差異を直接、定量的に評価することができる。
【００４０】
（実施の形態２）
図４は、実施の形態２に係る磁気記録媒体の評価方法を説明するための磁気テープの周波数スペクトラムＣ１とＥＰＲ４の周波数スペクトラムＣ３とを示すグラフである。図２を参照して前述した構成要素と同一の構成要素には同一の参照符号を付している。従って、これらの構成要素の詳細な説明は省略する。
【００４１】
まず、実施の形態１と同様にして磁気テープの周波数スペクトラムＣ１を求めた。そして、パーシャルレスポンスとしてＥＰＲ４を用いた。
【００４２】
ＥＰＲ４の伝達関数は下記の（式３）で与えられる。
【００４３】
Ｇ（Ｄ）＝（１−Ｄ2）（１＋Ｄ）、  （ここで、Ｄ＝ｅ-jωT）      （式３）
従って、ＥＰＲ４のパワースペクトラムは下記の（式４）で表される。
【００４４】
｜Ｇ（ω）｜＝４×ｓｉｎ（ωＴ）×ｃｏｓ（ωＴ／２）          （式４）
（式４）で得られるパワースペクトラムを、最大値が０ｄＢになるように規格化すると、図４に示すＥＰＲ４の周波数スペクトラムＣ３が得られる。
【００４５】
そして、実際に測定した磁気テープの周波数特性データと、各測定点の周波数から（式４）で求めたＥＰＲ４の振幅値と、これらの差異とを表２に示す。
【００４６】
【表２】
2005174398.tif 000004
【００４７】
表２に示すように、２Ｔ周波数の１０ＭＨｚでは規格化された周波数スペクトラムＣ１が−４．６ｄＢ、規格化された周波数スペクトラムＣ２が−０．４ｄＢであるから、（周波数スペクトラムＣ３）−（周波数スペクトラムＣ１）は４．２ｄＢとなる。同様にして、１３．３３ＭＨｚでは（周波数スペクトラムＣ３）−（周波数スペクトラムＣ１）は４．９ｄＢとなり、１６．６６ｄＢでは１．０ｄＢとなり、１Ｔ周波数の２０ＭＨｚでは（周波数スペクトラムＣ３）−（周波数スペクトラムＣ１）は−４３．４ｄＢとなる。従って、２Ｔ周波数（１０ＭＨｚ）以上１Ｔ周波数（２０ＭＨｚ）以下の周波数区間における（周波数スペクトラムＣ３）−（周波数スペクトラムＣ１）の最大値Ｌ２は、１３．３３ＭＨｚにおける４．９ｄＢとなる。
【００４８】
（実施の形態３）
図５は、実施の形態３に係る磁気記録媒体の評価方法を説明するための磁気テープの周波数スペクトラムＣ１とＥ2ＰＲ４の周波数スペクトラムＣ４とを示すグラフである。図２を参照して前述した構成要素と同一の構成要素には同一の参照符号を付している。従って、これらの構成要素の詳細な説明は省略する。
【００４９】
実施の形態１と同様にして磁気テープの周波数スペクトラムＣ１を求めた。そして、パーシャルレスポンスとしてＥ2ＰＲ４を用いた。
【００５０】
Ｅ2ＰＲ４の伝達関数は下記の（式５）で与えられる。
【００５１】
Ｇ（Ｄ）＝（１−Ｄ2）（１＋Ｄ）2、  （ここで、Ｄ＝ｅ-jωT）  （式５）
従って、Ｅ2ＰＲ４のパワースペクトラムは下記の（式６）で表される。
【００５２】
｜Ｇ（ω）｜＝８×ｓｉｎ（ωＴ）×ｃｏｓ2（ωＴ／２）        （式６）
（式６）で得られるパワースペクトラムを、最大値が０ｄＢになるように規格化すると、図５に示すＥ2ＰＲ４の周波数スペクトラムＣ４が得られる。
【００５３】
実際に測定した磁気テープの周波数特性データと、各測定点の周波数から（式６）で求めたＥ2ＰＲ４の振幅値と、これらの差異とを表３に示す。
【００５４】
【表３】
2005174398.tif 000005
【００５５】
表３に示すように、２Ｔ周波数の１０ＭＨｚでは規格化された周波数スペクトラムＣ１が−４．６ｄＢ、規格化された周波数スペクトラムＣ４が−２．２ｄＢであるから、（周波数スペクトラムＣ４）−（周波数スペクトラムＣ１）は２．４ｄＢとなる。同様にして、１３．３３ＭＨｚでは（周波数スペクトラムＣ４）−（周波数スペクトラムＣ１）は０．３ｄＢとなり、１６．６６ｄＢでは−９．２ｄＢとなり、１Ｔ周波数の２０ＭＨｚでは（周波数スペクトラムＣ４）−（周波数スペクトラムＣ１）は−８０．４ｄＢとなる。従って、２Ｔ周波数（１０ＭＨｚ）以上１Ｔ周波数（２０ＭＨｚ）以下の周波数区間における（周波数スペクトラムＣ４）−（周波数スペクトラムＣ１）の最大値Ｌ３は、１０ＭＨｚにおける２．４ｄＢとなる。
【００５６】
（実施の形態４）
図６は、実施の形態４に係る磁気記録媒体の評価方法を説明するための磁気テープの周波数スペクトラムＣ６とＰＲ４の周波数スペクトラムＣ２とを示すグラフである。図２を参照して前述した構成要素と同一の構成要素には同一の参照符号を付している。従って、これらの構成要素の詳細な説明は省略する。
【００５７】
保磁力２４７０（Ｏｅ）、磁化量３．８（ｍｅｍｕ／ｃｍ）、表面粗度Ｒａ４．７（ｎｍ）の磁気テープとシールド間距離０．２２μｍの再生用ＭＲヘッドとを用いて、相対速度が２．２ｍ／ｓｅｃ（最大線記録密度２３０ｋｆｃｉ）になるようにドラムを回転させた以外は実施の形態１と同様にして磁気テープの周波数特性Ｃ６を測定した。また、パーシャルレスポンスはＰＲ４とした。
【００５８】
この時のＰＲ４の周波数スペクトラムＣ２と磁気テープの周波数スペクトラムＣ６とは図４に示すようになる。実際に測定した磁気テープの周波数特性データと、各測定点の周波数から（式２）で求めたＰＲ４の振幅値と、これらの差異とを表４に示す。
【００５９】
【表４】
2005174398.tif 000006
【００６０】
表４に示すように、２Ｔ周波数の１０ＭＨｚでは規格化された周波数スペクトラムＣ６が−３．９ｄＢ、規格化された周波数スペクトラムＣ２が−０．０ｄＢであるから、（周波数スペクトラムＣ２）−（周波数スペクトラムＣ６）は３．９ｄＢとなる。同様にして、１３．３３ＭＨｚでは（周波数スペクトラムＣ２）−（周波数スペクトラムＣ６）は７．５ｄＢとなり、１６．６６ｄＢでは９．０ｄＢとなり、１Ｔ周波数の２０ＭＨｚでは（周波数スペクトラムＣ２）−（周波数スペクトラムＣ６）は−２９５．８ｄＢとなる。従って、２Ｔ周波数（１０ＭＨｚ）以上１Ｔ周波数（２０ＭＨｚ）以下の周波数区間における（周波数スペクトラムＣ２）−（周波数スペクトラムＣ６）の最大値Ｌ４は、１６．６６ＭＨｚにおける９．０ｄＢとなる。
【００６１】
以上のように実施の形態１〜４によれば、パーシャルレスポンス方式の磁気記録装置において、磁気記録媒体の特性が所定の伝達関数すなわち周波数特性に等価しやすいか否かを定量的に評価することができる。このため、Ｓ／Ｎ比、分解能あるいはＤ５０といった従来の評価方法によっては判断が困難であったパーシャルレスポンスに対する磁気記録媒体の適性を判断しやすくなる。
【産業上の利用可能性】
【００６２】
本発明は、パーシャルレスポンス方式を用いて高線記録密度で使用する磁気記録媒体の電磁変換特性の評価方法に適用することができる。
【図面の簡単な説明】
【００６３】
【図１】実施の形態１に係る磁気記録媒体の評価方法の手順を示すフローチャート
【図２】実施の形態１に係る磁気記録媒体の評価方法を説明するための磁気テープの周波数スペクトラムとＰＲ４の周波数スペクトラムとを示すグラフ
【図３】実施の形態１に係る磁気テープの周波数スペクトラムとＰＲ４の周波数スペクトラムとの差の最大値と、バイトエラーレート（Ｂｙｔｅ  Ｅｒｒｏｒ  Ｒａｔｅ）の変化量との間の関係の一例を示すグラフ
【図４】実施の形態２に係る磁気記録媒体の評価方法を説明するための磁気テープの周波数スペクトラムとＥＰＲ４の周波数スペクトラムとを示すグラフ
【図５】実施の形態３に係る磁気記録媒体の評価方法を説明するための磁気テープの周波数スペクトラムとＥ2ＰＲ４の周波数スペクトラムとを示すグラフ
【図６】実施の形態４に係る磁気記録媒体の評価方法を説明するための磁気テープの周波数スペクトラムとＰＲ４の周波数スペクトラムとを示すグラフ
【図７】従来の磁気記録媒体の評価方法を説明するためのＰＲ４の周波数スペクトラムを示すグラフ
【符号の説明】
【００６４】
Ｃ１  磁気テープの周波数スペクトラム
Ｃ２  ＰＲ４の周波数スペクトラム
Ｃ３  ＥＰＲ４の周波数スペクトラム
Ｃ４  Ｅ2ＰＲ４の周波数スペクトラム
Ｃ６  磁気テープの周波数スペクトラム
【図１】
2005174398.tif 000007
【図２】
2005174398.tif 000008
【図３】
2005174398.tif 000009
【図４】
2005174398.tif 000010
【図５】
2005174398.tif 000011
【図６】
2005174398.tif 000012
【図７】
2005174398.tif 000013